(57)【要約】【課題】  六価クロムを含むことがなく、かつ六価クロムを含むクロメート皮膜が形成されたプーリと同等の耐食性を有するプーリを提供する。【解決手段】  プーリは、固定側内輪と、回転側外輪と、内外両輪間に配置された転動体と、外輪の外周面に内周面が嵌合固定されたベルト案内部６とを備えている。ベルト案内部６の表面に亜鉛めっき皮膜16を形成する。亜鉛めっき皮膜16上に、（ｘＣｒ２Ｏ３・ｙＭａＯｂ・ｚＨ２Ｏ）という組成式（但し、式中Ｍは金属元素である）の材質からなる防食皮膜17を形成する。前記組成式中のＭは、Ｃｏ、Ｓｉ、Ｍｎ、ＶおよびＰからなる群から選ばれた１つの元素である。【選択図】      図２
2007024201.tif 000002
【特許請求の範囲】
【請求項１】
固定側内輪と、回転側外輪と、内外両輪間に配置された転動体と、外輪の外周面に内周面が嵌合固定されたベルト案内部とを備えたプーリであって、
前記ベルト案内部の表面に、三酸化二クロムおよび金属酸化物を含み、かつ六価クロムを含まない防食皮膜が形成されていることを特徴とするプーリ。
【請求項２】
前記防食皮膜が、（ｘＣｒ２Ｏ３・ｙＭａＯｂ・ｚＨ２Ｏ）という組成式（但し、式中Ｍは金属元素である）の材質からなることを特徴とする請求項１記載のプーリ。
【請求項３】
前記組成式中のＭが、Ｃｏ、Ｓｉ、Ｍｎ、ＶおよびＰからなる群から選ばれた１つの元素であることを特徴とする請求項２記載のプーリ。
【発明の詳細な説明】
【技術分野】
【０００１】
この発明は、たとえば補機ベルト用プーリ、固定アイドラプーリなどの自動車部品として用いられるプーリに関する。
【背景技術】
【０００２】
この種のプーリとして、固定側内輪と、回転側外輪と、内外両輪間に配置された転動体と、外輪の外周面に内周面が嵌合固定されたベルト案内部とを備えており、ベルト案内部がJISＳＰＣＣで形成されたプーリが知られている（特許文献１参照）。
【０００３】
特許文献１記載のプーリにおいては、耐食性を高めるために、通常、ベルト案内部の表面にクロメート処理が施され、（ｘＣｒ２Ｏ３・ｙＣｒＯ３・ｚＨ２Ｏ）という組成式のクロメート皮膜が形成されていた。クロメート皮膜の高耐食性は、六価クロムの働きによる皮膜自己修復性に依存している。
【０００４】
しかしながら、六価クロムは水溶性発ガン物質であり、大気中水分や酸性雨で環境中に溶出拡散し、土壌汚染や、農作物を通しての人体への摂取の危険性があり、環境負荷物質に指定されている。特に、欧州ＥＬＶ指令が発令され、自動車部品について、２００７年７月以降は六価クロムの使用が禁止される。
【特許文献１】特開２０００−７４１８９号公報
【発明の開示】
【発明が解決しようとする課題】
【０００５】
この発明の目的は、前記問題を解決し、六価クロムを含むことがなく、かつ六価クロムを含むクロメート皮膜が形成されたプーリと同等の耐食性を有するプーリを提供することにある。
【課題を解決するための手段】
【０００６】
請求項１の発明によるプーリは、
固定側内輪と、回転側外輪と、内外両輪間に配置された転動体と、外輪の外周面に内周面が嵌合固定されたベルト案内部とを備えたプーリであって、
前記ベルト案内部の表面に、三酸化二クロムおよび金属酸化物を含み、かつ六価クロムを含まない防食皮膜が形成されていることを特徴とするものである。
【０００７】
前記防食皮膜は、（ｘＣｒ２Ｏ３・ｙＭａＯｂ・ｚＨ２Ｏ）という組成式（但し、式中Ｍは金属元素である）の材質からなることが好ましい。この場合、Ｍが六価クロムと同様の働きをし、防食皮膜が皮膜自己修復性を有することになるので、皮膜の耐食性が、六価クロムを含むクロメート皮膜と同等になる。
【０００８】
前記組成式中のＭは、Ｃｏ、Ｓｉ、Ｍｎ、ＶおよびＰからなる群から選ばれた１つの元素であることが好ましい。この場合、皮膜自己修復性を得るための働きが確実なものになる。
【発明の効果】
【０００９】
請求項１の発明のプーリによれば、ベルト案内部の表面に形成された防食皮膜に含まれる金属酸化物中の金属の働きにより、防食皮膜が皮膜自己修復性を有することになるので、ベルト案内部を有するプーリの耐食性が、六価クロムを含むクロメート皮膜が形成されたベルト案内部を有するプーリと同等になる。しかも、防食皮膜には、六価クロムが含まれないので、環境汚染のおそれがなく、欧州ＥＬＶ指令の遵守が可能となる。したがって、２００７年７月以降にも自動車部品として使用可能である。
【発明を実施するための最良の形態】
【００１０】
以下、この発明の実施形態を、図面を参照して説明する。
【００１１】
図１はこの発明によるプーリの全体構成を示し、図２はその要部の構成を示す。
【００１２】
図１において、プーリ(1)は、固定側内輪(2)と、回転側外輪(3)と、内外両輪(2)(3)間に配置されかつ保持器(4)に保持された複数の玉(5)（転動体）と、外輪(3)の外周面に内周面が嵌合固定された断面略コ字形のベルト案内部(6)とを備えている。
【００１３】
内輪(2)は、図示しない軸部に嵌め被せられて固定されている。外輪(3)には、玉(5)の両側においてそれぞれ密封部材(12)が取り付けられており、密封部材(12)により内外両輪(2)(3)間へのダストや汚水の侵入が防止されている。
【００１４】
外周面にベルト部材(20)が接触するベルト案内部(6)は、JISＳＰＣＣからなるブランクにプレス加工を施すことにより形成されたものであり、内側短円筒状部(13)と、内側短円筒状部(13)の左端部に一体に形成されて径方向外方に張り出した環状張り出し部(14)と、環状張り出し部(14)の外周縁に一体に形成されて右方に突出した外側短円筒状部(15)とよりなる。
【００１５】
図２に示すように、ベルト案内部(6)の端縁を含む全表面に亜鉛めっき皮膜(16)が形成され、亜鉛めっき皮膜(16)上に、三酸化二クロムおよび金属酸化物を含み、かつ六価クロムを含まない防食皮膜(17)が形成されている。
【００１６】
ここで、亜鉛めっき皮膜(16)には、亜鉛／ニッケル、亜鉛／鉄、亜鉛／コバルト／モリブデン、スズ／亜鉛などの電気亜鉛合金めっき皮膜、および溶融亜鉛めっき皮膜も含まれる。
【００１７】
防食皮膜(17)は、（ｘＣｒ２Ｏ３・ｙＭａＯｂ・ｚＨ２Ｏ）という組成式（但し、式中Ｍは金属元素である）の材質からなることが好ましい。前記組成式中のＭは、Ｃｏ、Ｓｉ、Ｍｎ、ＶおよびＰからなる群から選ばれた１つの元素であることが好ましい。
【００１８】
具体的にいえば、防食皮膜(17)は、トライバレントＢＫ３００（荏原ユージライト社製）、トライバレントＢＫ２００（荏原ユージライト社製）、ＴＲ１８４（日本表面化学社製）、ＴＲ１８５（日本表面化学社製）、メタスＹＦＢ（ユケン工業社製）、ＺＴＢ−４４６（ディップソール社製）などを用いて形成される。
【００１９】
なお、亜鉛めっき皮膜(16)は必ずしも必要とせず、ベルト案内部(6)の母材上に、直接防食皮膜(17)が形成されていてもよい。
【００２０】
次に、この発明の具体的実施例について、参考例とともに説明する。
【００２１】
実施例
JISＳＰＣＣからなる縦１５０ｍｍ、横７０ｍｍ、厚さ１ｍｍの板の表面に、膜厚８μｍの亜鉛めっき皮膜を形成した。ついで、トライバレントＢＫ３００（荏原ユージライト社製）を用いてｐＨ２、液温３０℃の処理液を準備し、亜鉛めっき皮膜が形成された板を処理液中に４０秒間浸漬することにより、亜鉛めっき皮膜上に、（ｘＣｒ２Ｏ３・ｙＭａＯｂ・ｚＨ２Ｏ）（但し、式中Ｍは金属元素である）という組成式の材質である防食皮膜を形成し、試験片とした。
【００２２】
参考例
JISＳＰＣＣからなる縦１５０ｍｍ、横７０ｍｍ、厚さ１ｍｍの板の表面に、膜厚８μｍの亜鉛めっき皮膜を形成した。ついで、亜鉛めっき皮膜が形成された板を、公知のクロメート処理液（室温）中に６０秒間以内浸漬することにより、六価クロムを含むクロメート皮膜を形成し、試験片とした。
【００２３】
評価試験１
実施例および参考例の試験片に、それぞれJISＫ５６００−７−１に準拠した塩水噴霧試験を施した。試験条件は、塩水ＮａＣｌ濃度：５０±５g/l、塩水ｐＨ：６．５〜７．２、噴霧量：１〜２ml/h（捕集面積８０cm２）、雰囲気温度：３５±２℃である。
【００２４】
その結果、全表面積の５％を占める部分に白錆が発生する白錆発生時間は、実施例の試験片では１６８〜２４０hであり、参考例の試験片では２４０hであった。但し、前記白錆発生時間の目標性能（規格値）は７２hである。
【００２５】
この結果から、上述した防食皮膜の耐食性は、目標性能を大幅に上回るとともに、六価クロムを含むクロメート皮膜と同等であり、この防食皮膜がベルト案内部の表面に形成されたプーリの耐食性は、六価クロムを含むクロメート皮膜がベルト案内部の表面に形成されたプーリと同等であることが分かる。
【００２６】
また、実施例の試験片においては、２４０h経過後の色調変化（退色）も許容範囲内であった。
【００２７】
評価試験２
試験装置として、トライボギアＨＥＩＤＯＮ−１４ＤＲ（新東科学社製）を使用し、実施例および参考例の試験片の摩擦係数を調べた。試験条件は、試験荷重：１００gf、摺動速度：１０mm/min、相手材質：JIS ＳＵＪ２鋼球、相手鋼球径：４mm、相手鋼球表面粗さ：０．８μｍRz（十点平均粗さ）である。
【００２８】
その結果、摩擦係数は、実施例の試験片では平均０．４であり、参考例の試験片では平均０．４５であった。
【００２９】
この結果から、上述した防食皮膜の摩擦係数は、六価クロムを含むクロメート皮膜と同等であり、この防食皮膜がベルト案内部の表面に形成されたプーリのベルト案内性能は、六価クロムを含むクロメート皮膜がベルト案内部の表面に形成されたプーリと同等であることが分かる。
【図面の簡単な説明】
【００３０】
【図１】この発明によるプーリの実施形態を示す縦断面図である。
【図２】図１のＡ部拡大図である。
【符号の説明】
【００３１】
(1)：プーリ
(2)：固定側内輪
(3)：回転側内輪
(5)：玉（転動体）
(6)：ベルト案内部
(16)：亜鉛めっき皮膜
(17)：防食皮膜
【図１】
2007024201.tif 000003
【図２】
2007024201.tif 000004